(57)【要約】【課題】、携帯電話、無線ＬＡＮあるいはＥＴＣなどで使用されている、１〜１０ＧＨｚの周波数範囲の電磁波に対して、透明な電磁波吸収板を提供する。【解決手段】本発明の電磁波吸収板は、透明な板状の誘電体と該誘電体の１つの表面に形成されている抵抗被膜とからなる電磁波吸収板において、誘電体の抵抗被膜が形成されていない表面から電磁波が入射するときの入射側のインピーダンスを用いて、電磁波吸収量を求め、電磁波吸収量が１０ｄＢ以上となるように誘電体の厚みと抵抗被膜の面積抵抗とが決定されて成ることを特徴とする電磁波吸収板。【選択図】  図１
2006135031.tif 000002
【特許請求の範囲】
【請求項１】
透明な板状の誘電体と該誘電体の１つの表面に形成されている抵抗被膜とからなる電磁波吸収板において、誘電体の抵抗被膜が形成されていない表面から電磁波が入射するときの、（１）式で求められる入射側のインピーダンスＺｘｉを用いて、（２）式で求められる電磁波吸収量Ａｉが１０ｄＢ以上となるように誘電体の厚みと抵抗被膜の面積抵抗とが決定されて成ることを特徴とする電磁波吸収板。
【数１】
2006135031.tif 000018
ここに、εは透明板状体の複素誘電率であり、μは透明板状体の比透磁率であり、ｊ＝（−１）１／２であり、λｉは電磁波の波長であり、ｄは誘電体の厚さ（ｍ：メートル）であり、Ｚｒは抵抗被膜側の入力インピーダンスである。
【数２】
2006135031.tif 000019
ここに、Γｉは、（Ｚｘｉ−１）／（Ｚｘｉ＋１）で求められる、誘電体表面の電磁波の反射係数である。
【請求項２】
誘電体が１枚の板ガラスであるか、または２枚以上の板ガラスを中間膜により積層したものであって、誘電体の厚みが４〜２０ｍｍの範囲にあり、抵抗被膜の面積抵抗が２０Ω／□以上であることを特徴とする請求項１に記載の電磁波吸収板。
【請求項３】
誘電体が１枚のポリカーボネート板であるか、または２枚以上のポリカーボネート板を中間膜により積層したものであって、誘電体の厚みが３〜２０ｍｍの範囲にあり、抵抗被膜の面積抵抗が８０Ω／□以上であることを特徴とする請求項１に記載の電磁波吸収板。
【請求項４】
誘電体が１枚以上の板ガラスと１枚以上のポリカーボネート板を中間膜により積層したものであって、誘電体の厚みが４〜２０ｍｍの範囲にあり、抵抗被膜の面積抵抗が５０Ω／□以上であることを特徴とする請求項１に記載の電磁波吸収板。
【発明の詳細な説明】
【技術分野】
【０００１】
本発明は、主に建物の外壁の開口部あるいは屋内の間仕切り等に用いるための、透明な電磁波吸収板に関する。
【背景技術】
【０００２】
近年、情報伝達技術の飛躍的進歩に伴い、多様な情報伝達が可能となっている。なかでも無線による情報伝達は、利便性の観点から、非常に優れ、盛んに利用されている。
【０００３】
無線による情報伝達の手段としては、携帯電話、ＰＤＡ（携帯情報端末）、無線ＬＡＮ、放送波、自動車レーダー、ＥＴＣ車載装置、および様々な電子機器などがあげられる。
【０００４】
一方、これら無線による情報伝達の普及にともない、無線による情報伝達に用いられる機器から発せられる電磁波は、建物の開口部から建物内に侵入して、他の電子機器の電磁ノイズとなるため、電磁波を効果的に吸収できる透明性を有する電磁波吸収板が望まれている。
【０００５】
無線による情報伝達のなかでも、無線ＬＡＮ（構内情報通信網）は、室内におけるＬＡＮ工事（コードの配線工事など）が不要なため、オフィスや一般家庭内において、コスト削減や使い易さに大きく貢献している。
【０００６】
しかしながら、無線ＬＡＮは、室内においては反射材（机、ロッカー、イス等）の影響によるＬＡＮスピードの低下、室外への電波漏洩による盗聴、ビルや建物間の電波干渉（２．４５ＧＨｚ帯域は４チャンネルのため）による弊害、外部からの不正アクセスやなりすまし等の発生など、多くの問題が発生する。
このような問題の対策として、ＰＣ（パーソナルコンピュータ）などの通信端末とサーバとの間での発行者証明書の交換、データの暗号化または定期的な暗号キ−の自動変更、ＩＤやパスワードの発行等で対策を実施している。
【０００７】
しかし、発行者証明書の交換は、機種の互換性がなく、異機種の間では困難である。データの暗号化または定期的な暗号キ−の自動変更、ＩＤやパスワードなどの対策は、第三者によって解読されてしまうという危険性が伴う。
【０００８】
このため、室内の間仕切りやビルや建物などの開口部に、透明な電磁波吸収板が必要とされている。
さらに、高速道路における料金徴収所のＥＴＣレーンにおいて、一般レーンの車などからの反射波による誤動作を防止するために、ＥＴＣレ−ンと一般レーンの隔壁用として、透明な電磁波吸収板が必要とされている。
電磁波吸収板の電磁波吸収量は、電磁波吸収板からの反射量がどの程度低下するかによって定義され、電波吸収体の反射係数から電磁波吸収量が求められる。（非特許文献１）
一般に、電磁波を吸収する電磁波吸収板としては、例えば、透明フィルムに積層したＩＴＯ導電膜を２層用い、一方を電波吸収材、他方を電波反射材として用い、その間隔を吸収すべき電磁波の波長の１／４に調整できるようにした透明電波吸収体が知られている。
【０００９】
（特許文献１）
電波吸収材と電波反射材との間隔を吸収周波数の１／４にする電波吸収体は、吸収する電波がＶＨＦ帯の場合、１０ｃｍから1ｍ以上となってしまう。この厚みをを薄くするために、電波吸収材と電波反射材との間に、ストライプ状または格子形状に導電性被膜を形成した絶縁性基板を配置して、電波吸収材と電波反射材との間の実効誘電率を大きくした電波吸収性板が提案されている（特許文献２）。
【特許文献１】特開２００１−４４７５０号公報
【特許文献２】特開平１０−２７５９９８号公報
【非特許文献１】橋本修：“電波吸収体のはなし，” 日刊工業新聞社，２００１
【発明の開示】
【発明が解決しようとする課題】
【００１０】
電波吸収材と電波反射材との間隔を波長の１／４にする電波吸収体を、中心周波数が２．４５ＧＨｚの無線ＬＡＮに用いる場合、電波吸収体の厚さは波長の１／４の大きさを必要とするため、約３１ｍｍの厚さが必要となり、この電波吸収体を部屋や通路などの間仕切り、あるいは建築物の窓等へ取り付けるには、厚みが大きすぎるという欠点がある。
また、電波吸収材と電波反射材との間に、導電性被膜がストライプ状または格子形状に形成されてなる絶縁性基板を配し、電波吸収体の厚みを減じることができるが、構成が複雑で量産が困難である。
【００１１】
本発明は、このような事情に鑑みてなされたものであり、携帯電話、無線ＬＡＮあるいはＥＴＣなどで使用されている、１〜１０ＧＨｚの周波数範囲の電磁波に対して、透明な電磁波吸収板を提供する。
【課題を解決するための手段】
【００１２】
本発明の電磁波吸収板は、透明な板状の誘電体と該誘電体の１つの表面に形成されている抵抗被膜とからなる電磁波吸収板において、誘電体の抵抗被膜が形成されていない表面から電磁波が入射するときの、（１）式で求められる入射側のインピーダンスＺｘｉを用いて、（２）式で求められる電磁波吸収量Ａｉが１０ｄＢ以上となるように誘電体の厚みと抵抗被膜の面積抵抗とが決定されて成ることを特徴とする電磁波吸収板。
【００１３】
【数３】
2006135031.tif 000003
【００１４】
ここに、εは透明板状体の複素誘電率であり、μは透明板状体の比透磁率であり、ｊ＝（−１）１／２であり、λｉは電磁波の波長であり、ｄは誘電体の厚さ（ｍ：メートル）であり、Ｚｒは抵抗被膜側の入力インピーダンスである。
【００１５】
【数４】
2006135031.tif 000004
【００１６】
ここに、Γｉは、（Ｚｘｉ−１）／（Ｚｘｉ＋１）で求められる、誘電体表面の電磁波の反射係数である。
【００１７】
また、本発明の電磁波吸収板は、前記の電磁波吸収板において、誘電体が１枚の板ガラスあるいは２枚以上の板ガラスを中間膜により積層されたものであって、誘電体の厚みが４〜２０ｍｍの範囲にあり、抵抗被膜の面積抵抗が２０Ω／□以上であることを特徴とする請求項１に記載の電磁波吸収板。
【００１８】
また、本発明の電磁波吸収板は、誘電体が１枚のポリカーボネート板あるいは２枚以上のポリカーボネート板を中間膜により積層してなり、誘電体の厚みが３〜２０ｍｍの範囲にあり、抵抗被膜の面積抵抗が８０Ω／□以上であることを特徴とする電磁波吸収板である。
【００１９】
また、本発明の電磁波吸収板は、誘電体が１枚以上の板ガラスと１枚以上のポリカーボネート板を中間膜により積層してなり、誘電体の厚みが４〜２０ｍｍの範囲にあり、抵抗被膜の面積抵抗が５０Ω／□以上であることを特徴とする電磁波吸収板である。
【発明の効果】
【００２０】
本発明の電磁波吸収板は、簡易な構成でなる、１〜１０ＧＨｚの周波数範囲で有効に機能する透明な電磁波吸収板、特に無線ＬＡＮの周波数２．４５ＧＨｚと５．２ＧＨｚ、およびＥＴＣの５．８ＧＨｚに対して有効な透明の電磁波吸収板を提供する。
【発明を実施するための最良の形態】
【００２１】
本発明の電磁波吸収板が有効になる周波数は、およそ１〜１０ＧＨｚであり、携帯電話の８００ＭＨｚ〜１ＧＨｚ、１.５ＧＨｚ帯、ＰＨＳ電話の１.９ＧＨｚ帯の、ＰＤＡ（情報携帯端末）の２.４５ＧＨｚ帯、ＰＣの無線ＬＡＮに用いる、２.４５ＧＨｚ帯と５.２ＧＨｚ帯があり、さらに、ＥＴＣ車載搭載機器５.８ＧＨｚ帯などである。
【００２２】
本発明の電磁波吸収板は、図１、図２に示すように、透明な板状の誘電体１の片面に抵抗被膜２が形成されてなるものである。透明な板状の誘電体は、図１に示すような、１枚の透明な誘電体１か、あるいは、２枚以上の透明な誘電体が中間膜で積層されてなる透明な板であり、図２は、２枚の誘電体１、１′を積層したものである。
【００２３】
透明な誘電体には、ソーダ石灰系ガラス、アルミノ珪酸系ガラス、ホウ珪酸系ガラス等の各種板ガラスやポリカーボネイト板やアクリル板などの透明な各種プラスティック板が使用できる。
【００２４】
２枚以上の誘電体の積層は、ポリビニルブチラールあるいはＥＶＡ等の中間膜を用いて積層することができ、同種の誘電体を積層してもよいが、板ガラスとプラスティック板とを積層してもよい。
【００２５】
抵抗被膜は、Ａｇ、Ａｕ、Ｃｒ、Ｔｉ、Ａｌ、Ｃｕ、ＳＵＳ、Ｎｉ等の１種類以上の金属から成る透明性の金属膜、または、該金属膜とたとえばＺｎＯ、ＳｎＯ２、Ｉｎ２Ｏ３、ＴｉＯ２、Ｂｉ２Ｏ３、Ｔａ2Ｏ３、ＷＯ３、ＺｎＳ等の金属酸化物膜とを積層した多層薄膜を用いることができる。
【００２６】
多層膜としては、たとえばＺｎＯ膜／Ａｇ膜／ＺｎＯ膜、ＴｉＯ２膜／Ｃｒ膜／ＳｎＯ２膜、ＺｎＯ膜／Ａｌ膜／ＺｎＯ膜等の３層を積層したもの、ＺｎＯ膜／Ａｇ膜／ＺｎＯ膜／Ａｇ膜／ＺｎＯ膜、ＺｎＯ膜／Ａｌ膜／ＺｎＯ膜／Ａｌ膜／ＺｎＯ膜、ＳｎＯ２膜／Ａｌ膜／ＳｎＯ２膜／Ａｌ膜／ＳｎＯ２膜などの５層を積層したもの、あるいは、ＩＴＯ膜やネサ膜を適選して用いることができる。
【００２７】
前述した抵抗被膜を形成する手段としては、特定するものではないが、物理蒸着法（スパッタリング法、真空蒸着法など）や化学蒸着法を選択して用いることができる。
【００２８】
また、透明な樹脂フィルムに抵抗被膜を形成したものを誘電体に接着してもよい。このときの抵抗被膜も、ガラス板あるいはポリカーボネートなどの透明な樹脂板に形成する抵抗被膜と同じ膜を用いることができる。
【００２９】
樹脂フィルムには、ポリエチレンテレフタレート、ポリエステルなどの透明な樹脂フィルムを使用することができる。
【００３０】
抵抗被膜としては、Ａｇ膜、Ａｕ膜、Ａｌ膜、Ｃｒ膜などの金属膜、金属膜とＺｎ、Ｓｎ、Ａｌ、Ｔｉなどの金属酸化物膜とを交互に積層した積層膜、ＩＴＯ膜等を、スパッタリング法、真空蒸着法あるいはイオンプレーティング法などの成膜方法を用いて成膜した膜が、好適に用いることができる。
【００３１】
本発明の電磁波吸収板の電磁波吸収性能を次のようにして求められる。図３は、電磁波吸収板のインピーダンスを求める方法を説明するための図である。
【００３２】
図３の、透明な誘電体の抵抗被膜側（自由空間側の）インピーダンスは、図４に示す等価回路図から、次の（３）式で求められる。
【００３３】
【数５】
2006135031.tif 000005
【００３４】
ここに、Ｄは抵抗被膜の面積抵抗（Ω／□）であり、３７７は空気の特性インピーダンスである。
【００３５】
図３の誘電体側（電磁波入射側）の、電磁波の入力インピーダンスＺｘｉは、図４に示す等価回路から、次の式（１）で求められる値である。
【００３６】
【数６】
2006135031.tif 000006
【００３７】
ここに、εは透明板状体の複素誘電率、μは透明板状体の比透磁率である。板ガラスの場合、ε＝７−０．１ｊ（ｊ＝（−１）１／２）、μ＝１である。λｉは電磁波の波長であり、ｄは透明板状体の厚さ（ｍ）である。
【００３８】
さらに、透明板状体の表面で反射される電磁波の反射係数Γｉは、次の式（４）で求められる値であり、
【００３９】
【数７】
2006135031.tif 000007
【００４０】
反射係数Γｉから、電磁波吸収量Ａｉは次の（２）式によって求めることができる。
【００４１】
【数８】
2006135031.tif 000008
【００４２】
誘電体に板ガラスを用い、板ガラスの片面に抵抗被膜を成膜し、ガラス面を電波の到来方向側にするときの電磁波吸収量は、誘電体の厚みが５ｍｍ、１０ｍｍおよび１５ｍｍについては、図５〜図７のようになる。
【００４３】
また、図８〜図１１は、誘電体にポリカーボネートを用いる場合の電磁波吸収性能である。
【００４４】
なお、板ガラスの場合、複素誘電率と比透磁率はそれぞれ、ε＝７−０．１ｊ（ｊ＝（−１）１／２）、μ＝１とした。ポリカーボネートの場合は、複素誘電率と比透磁率は、それぞれ、ε＝３．１−０．０１ｊ（ｊ＝（−１）１／２）、μ＝１とした。
【００４５】
電磁波吸収性能を１０dＢ（電磁波エネルギーを１／１０に減衰）以上とすれば携帯電話、室内ＬＡＮあるいはＥＴＣなどの電磁波の弱い出力の電磁波に対して、十分な性能であり、電磁波吸収板として有効に使用することができる。
【００４６】
誘電体に板ガラスを用いる場合、１〜１０ＧＨｚの周波数範囲に対する電波吸収性能は、図５〜図７に示すようになり、１０ｄＢ以上の電波吸収性能とするためには、板ガラスの厚みを４ｍｍ以上とすることが望ましく、また、窓などの開口部に実用的に用いるためには、２２ｍｍ以下の厚みとすることが望ましい。
【００４７】
抵抗被膜の面積抵抗は、図５〜図７によれば、２０Ω／□以上であることが望ましい。
【００４８】
表１は、無線ＬＡＮの周波数２．４５ＧＨｚに対し、吸収性能が１０ｄＢ以上となる抵抗被膜の面積抵抗とガラス板の厚みを示すものである。
【００４９】
【表１】
2006135031.tif 000009
【００５０】
表１により、無線ＬＡＮの２．４５ＧＨｚの周波数に対しては、ガラス板の厚みを９〜１４ｍｍの範囲とし、面積抵抗を３０Ω／□〜１４０Ω／□とすること、あるいは、ガラス板の厚みを２１〜２２ｍｍの範囲とし、面積抵抗を５００Ω／□以上とすることが、好ましい。
【００５１】
さらに、ガラス板の厚みを１０〜１３ｍｍとし、抵抗被膜の面積抵抗を５０〜８０Ω／□とすることにより、２０ｄＢ以上の吸収性能が得られるので、好ましい。
【００５２】
表２は、無線ＬＡＮの周波数５．２ＧＨｚに対し、吸収性能が１０ｄＢ以上となる抵抗被膜の面積抵抗とガラス板の厚みを示すものである。
【００５３】
【表２】
2006135031.tif 000010
【００５４】
表２により、無線ＬＡＮの５．２ＧＨｚの周波数に対しては、ガラス板の厚みを５〜６ｍｍの範囲とし、面積抵抗を３０Ω／□〜１４０Ω／□とすること、あるいは、ガラス板の厚みを１０〜１２ｍｍの範囲とし、面積抵抗が５００Ω／□以上の抵抗被膜を用いればよい。
【００５５】
さらに、ガラス板の厚みを１０〜１２ｍｍとし、抵抗被膜の面積抵抗を５ｋΩ／□以上とすることにより、２０ｄＢ以上の吸収性能が得られるので、好ましい。
【００５６】
図１２は、厚み１１ｍｍのガラス板に抵抗被膜を形成したときの、抵抗被膜の表面抵抗に対して、（３）式で求められる周波数が５．２ＧＨｚの電磁波吸収性能を示すものである。ガラス板の厚みを１１ｍｍとすると、抵抗被膜の面積抵抗は１ＭΩ／□以上でも電磁波吸収性能として有効であり、抵抗被膜には、面積抵抗の小さい金属を用いるよりも、耐久性のある金属の酸化物あるいは窒化物を用いることが望ましい。
【００５７】
表３はＥＴＣの周波数５．８ＧＨｚに対し、吸収性能が１０ｄＢ以上となる抵抗被膜の面積抵抗とガラス板の厚みを示すものである。
【００５８】
【表３】
2006135031.tif 000011
【００５９】
表３により、無線ＬＡＮの５．８ＧＨｚの周波数に対しては、ガラス板の厚みを４〜６ｍｍの範囲とし、面積抵抗を３０Ω／□〜１４０Ω／□とすること、あるいは、ガラス板の厚みを９〜１０ｍｍの範囲とし、面積抵抗を５００Ω／□以上とすることが、好ましい。
【００６０】
さらに、ガラス板の厚みを４〜６ｍｍとし、抵抗被膜の面積抵抗を５０Ω／□〜８０Ω／□とすることにより、また、ガラス板の厚みを１０ｍｍとし、抵抗被膜の面積抵抗を３ｋΩ／□〜７ｋΩ／□とすることにより、２０ｄＢ以上の吸収性能が得られるので、好ましい。
【００６１】
誘電体にポリカーボネートを用いる場合、１〜１０ＧＨｚの周波数範囲に対する電波吸収性能は、図８〜図１１に示すようになり、ポリカーボネートの厚みを５ｍｍ以上とすることが望ましく、また、窓などの開口部に用いるためには２２ｍｍ以下の厚みとすることが望ましい。
【００６２】
表４は、無線ＬＡＮの周波数２．４５ＧＨｚに対し、吸収性能が１０ｄＢ以上となる抵抗被膜の面積抵抗とポリカーボネートの厚みを示すものである。
【００６３】
【表４】
2006135031.tif 000012
【００６４】
表５は、無線ＬＡＮの周波数５．２ＧＨｚに対し、吸収性能が１０ｄＢ以上となる抵抗被膜の面積抵抗とポリカーボネートの厚みを示すものである。
【００６５】
【表５】
2006135031.tif 000013
【００６６】
表６は、ＥＴＣの周波数５．８ＧＨｚに対し、吸収性能が１０ｄＢ以上となる抵抗被膜の面積抵抗とポリカーボネートの厚みを示すものである。
【００６７】
【表６】
2006135031.tif 000014
【００６８】
無線ＬＡＮの周波数２．４５ＧＨｚ、５．２ＧＨｚおよび、ＥＴＣの周波数５．８ＧＨｚに対し表４、表５および表６により、誘電体がポリカーボネートの場合、吸収性能を１０ｄＢ以上とするためには、ポリカーボネートの厚みを３〜２０ｍｍの範囲とし、面積抵抗を８０Ω／□以上とすることが、好ましい。
【００６９】
さらに、無線ＬＡＮの周波数２．４５ＧＨｚに対しては、ポリカーボネートの厚みを１５〜２０ｍｍとし、抵抗被膜の面積抵抗を１００〜３００Ω／□とすると、２０ｄＢ以上の吸収性能が得られるので、好ましい。
【００７０】
また、無線ＬＡＮの周波数５．２ＧＨｚに対しては、ポリカーボネートの厚みを７〜１０ｍｍとし、抵抗被膜の面積抵抗を１００〜３００Ω／□とするか、あるいは、ポリカーボネートの厚みを１５〜１８ｍｍとし、抵抗被膜の面積抵抗を３ｋΩ／□とすると、２０ｄＢ以上の吸収性能が得られるので、好ましい。
【００７１】
また、ＥＴＣの周波数５．８ＧＨｚに対しては、ポリカーボネートの厚みを６〜９ｍｍとし、抵抗被膜の面積抵抗を１００〜３００Ω／□とするか、あるいは、ポリカーボネートの厚みを１３〜１７ｍｍとし、抵抗被膜の面積抵抗を３ｋΩ／□以上とすると、２０ｄＢ以上の吸収性能が得られるので、好ましい。
【実施例１】
【００７２】
以下、図面を参照しながら本発明を詳細に説明する。
誘電体に板ガラスを用いた。電磁波吸収板の誘電体には、単板の板ガラスあるいは２枚以上の板ガラスをＰＶＢ膜で接着したものを用いて、図１あるいは図２に示す構成の、誘電体の厚みが異なる電磁波吸収板を作製した。
【００７３】
板ガラスの表面に、スパッタリング法で、ＴｉＯ２膜、Ｃｒ膜およびＳｎＯ２膜をこの順序で成膜して抵抗被膜とした。抵抗被膜の面積抵抗は、膜厚によって調整した。
【００７４】
作製した電磁波吸収板の電磁波吸収性能は、図１２に示す、アーチ型測定装置といわれる装置によって測定した。
【００７５】
測定は、ネットワークアナライザ１０を用いて、アーチ型フレーム１３の中に設置された送信アンテナ１２から電磁波を発信し、電磁波吸収板１６あるいは図示しない金属板で反射された電磁波の反射量を、受信アンテナ１２′によりネットワークアナライザで測定する。送信アンテナおよび受信アンテナには、共にホーンアンテナを用いた。
【００７６】
電磁波吸収板については、アルミニウムで作製した金属板の反射量を測定し、次いで電磁波吸収板の反射量を測定し、金属板の反射量と電磁波吸収板の反射量との差を、電磁波吸収板の電磁波吸収量として算出した。
【００７７】
なお、電磁波吸収板の反射量の測定は、ガラス面からの反射量を測定し、抵抗被膜面からの反射の影響を軽減するため、電磁波吸収板を電磁波吸収性の発泡ポリウレタン製の試料台１５の上に置き、既存電磁破吸収体１４で周囲を囲んで測定を行った。
【００７８】
表７示す試料１〜４は、無線ＬＡＮの２.４５ＧＨｚ周波数帯に使用するために作製した電磁波吸収板である。
【００７９】
試料１〜４のそれぞれの電磁波吸収板を、図１２に示す測定装置を用いて、２．４５ＧＨｚの電磁波に対する電磁波吸収量を測定した。
【００８０】
試料１〜４の、計算によって求めた電磁波吸収量と測定された電磁波吸収量とは、表７に示すように、よく一致した。
【００８１】
【表７】
2006135031.tif 000015
【００８２】
なお、測定で、ＴＥ波（電界が入射面に垂直な場合）とＴＭ波（磁界が入射面に垂直な場合）について測定を行ったが、顕著な差はなかった。
【００８３】
また、垂直入射のみでなく、垂直から４５度の傾けた、斜め入射の場合の測定も行ったが、垂直入射の測定結果と比較して、顕著な差はなかった。
【００８４】
試料１〜４の電磁波吸収板を用いたボックスを作製し、ノートパソコンをボックス内に設置した。ボックスは、抵抗被膜面を内側にして作製した
ボックス内に設置したノートパソコンから、ボックス外のサーバに周波数２．４５ＧＨｚの周波数帯で無線ＬＡＮの接続を試みたが、接続はできず、サーバからの電磁波がボックス内に透過していないことが確認され、従って、試料１〜４の電磁波吸収板は、実用レベルの電磁波吸収性能を有していることが確認できた。
【００８５】
また、表８に示す試料５〜７は、無線ＬＡＮの５．２ＧＨｚ周波数帯に使用するために作製した電磁波吸収板である。試料５〜７についても、５．２ＧＨｚの電磁波に対する、計算によって求めた電磁波吸収量と測定された電磁波吸収量とは、表８に示すように、よく一致した。
【００８６】
【表８】
2006135031.tif 000016
【００８７】
表９に示す試料８〜１０は、ＥＴＣの５．８ＧＨｚ周波数帯に使用するために作製した電磁波吸収板であり、試料８〜１０についても、表９に示すよう、５．８ＧＨｚの電磁波吸収量は、計算で求めた値と測定した値とはよく一致した。
【００８８】
【表９】
2006135031.tif 000017
【図面の簡単な説明】
【００８９】
【図１】本発明の単板ガラスを用いる電磁波吸収板の断面図である。
【図２】本発明の合わせガラスを用いる電磁波吸収板の断面図である。
【図３】電磁波吸収板の電磁波吸収する電波到来方向および電磁波吸収量を計算するため概念図。
【図４】インピーダンスを計算するための等価回路図。
【図５】誘電体（板ガラス）の厚みが５ｍｍの場合の、抵抗被膜の面積抵抗を変えたときの電磁波吸収量を示すグラフ。
【図６】誘電体（板ガラス）の厚みが１０ｍｍの場合の、抵抗被膜の面積抵抗を変えたときの電磁波吸収量を示すグラフ。
【００９０】
スの電磁波吸収量を示すグラフ。
【図７】誘電体（板ガラス）の厚みが１５ｍｍ板ガラスの電磁波吸収量を示すグラフ。
【図８】誘電体（ポリカーボネート）の厚みが５ｍｍの場合の、抵抗被膜の面積抵抗を変えたときの電磁波吸収量を示すグラフ。
【図９】誘電体（ポリカーボネート）の厚みが１０ｍｍの場合の、抵抗被膜の面積抵抗を変えたときの電磁波吸収量を示すグラフ。
【図１０】誘電体（ポリカーボネート）の厚みが１５ｍｍの場合の、抵抗被膜の面積抵抗を変えたときの電磁波吸収量を示すグラフ。
【図１１】誘電体（ポリカーボネート）の厚みが２０ｍｍの場合の、抵抗被膜の面積抵抗を変えたときの電磁波吸収量を示すグラフ。
【図１２】板ガラスの厚みが１１ｍｍの場合の、抵抗被膜の面積抵抗を変えたときの、周波数が５．２ＧＨｚの電磁波吸収量を示すグラフ。
【図１３】電磁波吸収性能の測定装置を示す図。
【符号の説明】
【００９１】
１      透明な誘電体
２      抵抗被膜
３      中間膜
１０    ネットワークアナライザ
１１    電線
１２    送受信アンテナ
１２′  送受信アンテナ
１３    アーチ型フレーム
１４    電磁波吸収板
１５    資料台
１６    電磁波吸収板
【図１】
2006135031.tif 000020
【図２】
2006135031.tif 000021
【図３】
2006135031.tif 000022
【図４】
2006135031.tif 000023
【図５】
2006135031.tif 000024
【図６】
2006135031.tif 000025
【図７】
2006135031.tif 000026
【図８】
2006135031.tif 000027
【図９】
2006135031.tif 000028
【図１０】
2006135031.tif 000029
【図１１】
2006135031.tif 000030
【図１２】
2006135031.tif 000031
【図１３】
2006135031.tif 000032